(57)【要約】【課題】従来のカーボン繊維織布を基材とするガス拡散層から構成される高分子電解質型燃料電池においては、カーボン繊維織布の面内における織りに起因する大きな粗密分布により、高分子電解質膜に局所的に大きな圧力がかかり、経時的に高分子電解質膜が破壊し、最終的にはピンホールが発生することを解消する。【解決手段】高分子電解質型燃料電池のガス拡散層として、カーボン繊維織布とカーボン繊維不織布とで構成されていることを特徴とするガス拡散層を用いる。【選択図】        なし【特許請求の範囲】
【請求項１】
カーボン繊維織布とカーボン繊維不織布とで構成されていることを特徴とするガス拡散層。
【請求項２】
前記カーボン繊維不織布の厚みＴＰの前記カーボン繊維織布の厚みＴＣｌに対する比ＴＰ／ＴＣｌが、０．７〜０．９であることを特徴とする請求項１記載のガス拡散層。
【請求項３】
前記カーボン繊維織布の面積ＳＣｌの前記ガス拡散層の全面積Ｓに対する比ＳＣｌ／Ｓが、０．５〜０．９であることを特徴とする請求項１または２記載のガス拡散層。
【請求項４】
前記カーボン繊維不織布が格子の形状を有し、前記格子の窓状開口部に前記カーボン繊維不織布が組み合わされていることを特徴とする請求項１〜３のいずれかに記載のガス拡散電極。
【請求項５】
水素イオン伝導性高分子電解質膜、ならびに前記電解質膜を挟む燃料電極および酸化剤電極で構成され、
前記燃料電極および前記酸化剤電極が、触媒層と請求項１〜４記載のガス拡散層とを含むことを特徴とする高分子電解質型燃料電池。
【発明の詳細な説明】
【０００１】
【発明の属する技術分野】
本発明は、高分子電解質型燃料電池用のガス拡散層、およびこれを用いた高分子電解質型燃料電池に関する。
【０００２】
【従来の技術】
高分子電解質型燃料電池は、水素などの燃料ガスと空気などの酸化剤ガスとを白金などの触媒層を有するガス拡散電極で電気化学的に反応させ、電気と熱を同時に供給するものである。このような高分子電解質型燃料電池の一般的な構成を図１に示す。
【０００３】
図１において、水素イオンを選択的に輸送する高分子電解質膜１の両面には、白金系の金属触媒を担持したカーボン粉末を主成分とする触媒層２が密着して配置されている。さらに、触媒層２の外面には、ガス透過性と導電性とを兼ね備えた、ガス拡散層３をこれに密着して配置されている。このガス拡散層３と触媒層２とにより電極４が構成される。また、電極４と高分子電解質膜１とにより電解質膜電極接合体（ＭＥＡ）５が構成される。
【０００４】
電極４の外側には、ＭＥＡ５を機械的に接合するとともに、隣接するＭＥＡ同士を互いに電気的に直列に接続する導電性セパレータ板７が配置されている。この導電性セパレータ板７の一方の面には、電極４に反応ガスを供給し、反応により発生した水および余剰のガスを運び去るためのガス流路６が形成されている。このようにして作製される単電池を一方向に積み重ねて積層体を構成し、所定の締結圧で積層方向に締結されている。
【０００５】
ここで、前記ガス拡散層３としては、従来からカーボン繊維不織布またはカーボン繊維織布などが用いられ、例えば特許文献１および２においては、カーボン繊維織布またはカーボン繊維織布にフッ素樹脂とカーボンブラックとを含む層をコーティングして構成されたガス拡散層が用いられている。このガス拡散層は、カーボン繊維不織布と比較するとガス拡散性および余剰な水分の排出能力に優れており、高性能な高分子電解質型燃料電池を実現し得ると提唱されている。
【０００６】
【特許文献１】
特開昭５８−１６５２５４号公報
【特許文献２】
特開平１０−２６１４２１号公報
【０００７】
【発明が解決しようとする課題】
ところで、図１に示す従来の高分子電解質型燃料電池の電極におけるガス拡散層３の役割は、▲１▼反応ガスを電極４に供給すること、▲２▼高分子電解質膜１や触媒層２を湿潤状態に保つこと、▲３▼過剰な反応生成水をＭＥＡ５の外に排出すること、および▲４▼ＭＥＡ５とセパレータ７との間の導電性を確保することの４点が挙げられる。
【０００８】
カーボン繊維織布を基材として用いるガス拡散層を含む高分子電解質型燃料電池は、上記▲１▼および▲３▼に優れ、高加湿ガスを用いて作動させてもフラッディングを起こさずに高い性能を示す。しかし、カーボン繊維織布の面内においては、織りの状況に起因して粗密分布が大きく、高分子電解質膜に局所的に大きな圧力をかけ、大きなダメージを与えてしまうことがある。そのため、経時的に高分子電解質膜が破壊され、最終的にはピンホールが発生し発電不能となる可能性がある。
【０００９】
また、カーボン繊維不織布を基材とするガス拡散層を含む高分子電解質型燃料電池においては、カーボン繊維織布を用いた場合より、高分子電解質膜へのダメージは少ない。しかし、特に▲３▼に優れない傾向にあるため、高加湿ガスを用いた作動には適さない。
【００１０】
そこで、本発明は、上記従来技術における問題点を解決し、高加湿条件における作動にも優れ、高分子電解質膜に対するダメージが少なく、かつ耐久性にも優れるガス拡散層、ならびにこのようなガス拡散層を用いた高分子電解質型燃料電池を提供することを目的とする。
【００１１】
【課題を解決するための手段】
本発明は、カーボン繊維織布とカーボン繊維不織布とで構成されていることを特徴とするガス拡散層を提供する。
前記ガス拡散層においては、前記カーボン繊維不織布の厚みＴＰの前記カーボン繊維織布の厚みＴＣｌに対する比ＴＰ／ＴＣｌが、０．７〜０．９であるのが好ましい。
【００１２】
また、前記カーボン繊維織布の面積ＳＣｌの前記ガス拡散層の全面積Ｓに対する比ＳＣｌ／Ｓが、０．５〜０．９であるのが好ましい。
また、前記カーボン繊維不織布が格子の形状を有し、前記格子の窓状開口部に前記カーボン不織布が組み合わされているのが好ましい。
【００１３】
さらに本発明は、水素イオン伝導性高分子電解質膜、ならびに前記電解質膜を挟む燃料電極および酸化剤電極で構成され、
前記燃料電極および前記酸化剤電極が、触媒層と上記ガス拡散層とを含むことを特徴とする高分子電解質型燃料電池をも提供する。
【００１４】
【発明の実施の形態】
本発明は、カーボン繊維織布とカーボン繊維不織布とで構成されていることを特徴とするガス拡散層に関する。さらに具体的には、本発明に係るガス拡散層はシート状であり、その面内において、カーボン繊維織布からなる部分と、カーボン繊維不織布からなる部分とが存在する。
【００１５】
そして、本発明は、水素イオン伝導性高分子電解質膜、ならびに前記電解質膜を挟む燃料電極および酸化剤電極で構成され、前記燃料電極および前記酸化剤電極が、触媒層と上記ガス拡散層とを含むことを特徴とする高分子電解質型燃料電池をも提供する。
【００１６】
ここで、本発明に係る高分子電解質型燃料電池の構造は、図１を用いて上述した従来のものと同じでよい。すなわち、高分子電解質膜１の両面に、白金系の金属触媒を担持したカーボン粉末を主成分とする触媒層２が密着して配置されている。さらに、触媒層２の外面には、本発明のガス拡散層３をこれに密着して配置される。このガス拡散層３と触媒層２とにより電極４が構成される。また、電極４と高分子電解質膜１とにより電解質膜電極接合体（ＭＥＡ）５が構成される。
【００１７】
電極４の外側には、ＭＥＡ５を機械的に接合するとともに、隣接するＭＥＡ同士を互いに電気的に直列に接続する導電性セパレータ板７が配置されている。この導電性セパレータ板７の一方の面には、電極４に反応ガスを供給し、反応により発生した水および余剰のガスを運び去るためのガス流路６が形成されている。このようにして作製される単電池を一方向に積み重ねて積層体を構成し、所定の締結圧で積層方向に締結される。
【００１８】
本発明に係る高分子電解質型燃料電池においては、カーボン繊維織布とカーボン繊維不織布とから構成されるガス拡散層を具備することにより、カーボン繊維織布と接する触媒層が高い耐フラッディング性を有する。したがって、本発明に係る高分子電解質型燃料電池は、高加湿ガスによる作動に適している。
【００１９】
また、カーボン繊維不織布の部分がセパレータと触媒層との間の適度なスペーサーとして存在するため、過剰な局所圧力が高分子電解質膜にかかるのを抑制することができる。したがって、本発明に係る高分子電解質型燃料電池は耐久性に優れている。
【００２０】
また、本発明に係るガス拡散層では、燃料電池に組み込む前の段階、すなわち、電解質膜電極接合体（ＭＥＡ）を作成する前の段階において、前記カーボン繊維不織布の厚みＴＰの前記カーボン繊維織布の厚みＴＣｌに対する比ＴＰ／ＴＣｌが、０．７〜０．９を満たすのが好ましい。
【００２１】
この範囲が満たされれば、圧縮されにくいカーボン繊維不織布の部分が適度なスペーサーとしての役割を果たし、圧縮されやすいカーボン繊維織布の部分が過剰に圧縮され、高分子電解質膜に局所部的な圧力がかかることを抑制することができ、耐久性に優れる高分子電解質型燃料電池が得られる。
【００２２】
さらに、前記カーボン繊維織布の面積ＳＣｌの前記ガス拡散層の全面積Ｓに対する比ＳＣｌ／Ｓが、０．５〜０．９であるの好ましい。この範囲が満たされると、耐フラッディング性が高くなり、高加湿ガスを用いる燃料電池の作動に適し、好ましい。
【００２３】
ここで、本発明に係るガス拡散層の好ましい態様について説明する。
図２は、本発明に係るガス拡散層の一実施の形態を示す上面図である。図２に示すように、カーボン繊維不織布からなる部分２５が格子の形状を有し、格子の窓状開口部にカーボン繊維織布からなる部分２４が組み合わされている。
【００２４】
このように、カーボン繊維不織布からなる部分２５が格子状に形成され、その窓状開口部にカーボン繊維織布からなる部分２４が組み合わされていることにより、耐フラッディング性を保持しつつ、カーボン繊維不織布からなる部分２５がセパレータ−触媒層間のより適度なスペーサーとして存在するため、圧力分布が均一化され、耐久性により優れた高分子電解質型燃料電池を得ることができる。
【００２５】
この場合、格子状の部分２５の面積の、窓状の部分２４の部分の面積に対する比は、上述のように、窓状のカーボン繊維織布の部分２４の面積ＳＣｌのガス拡散層の全面積Ｓに対する比ＳＣｌ／Ｓが、０．５〜０．９となるように設定すればよい。この範囲が満たされると、耐フラッディング性が高くなり、高加湿ガスを用いる燃料電池の作動に適し、好ましい。なお、部分２５と部分２４の厚さは同じである。
【００２６】
また、組み合わせる方法ついては、単に格子の窓部分にカーボン繊維織布からなる部分２４をはめ込むだけでもよい。また、ハンドリングおよび密着性向上の観点から、ホットプレスによる熱圧着を行ってもよい。
【００２７】
そして、図３は、図２に示す本発明に係るガス拡散層を用いた電解質膜電極接合体（ＭＥＡ）の概略縦断面図である。図３に示すように、水素イオン伝導性の高分子電解質膜２３の両側には触媒層２２が設けられており、触媒層２２に面してガス拡散層２１が配置されている。ガス拡散層２１が触媒層２２に面する部分には撥水層２１ａが設けられている。そして、ガス拡散層２１は、カーボン繊維不織布の部分２５とカーボン繊維織布の部分２４を有する。
【００２８】
つぎに、図４は、本発明に係るガス拡散層の別の実施の形態を示す上面図である。図４に示すように、カーボン繊維不織布からなる細い帯状の部分２５’と、カーボン繊維織布からなる太い帯状の部分２４’とが組み合わされている。
【００２９】
組合せる場合は、細い帯状部分２５’と太い帯状部分２４’を交互に配置すればよい。また、ハンドリングおよび触媒層との密着性の観点から、ホットプレスによる熱圧着を行ってもよい。
この構造によれば、格子状の組合せに比べ、シート状またはロール状で供給されるカーボン繊維基材を有効に使用でき、コストダウンできるというメリットがある。
【００３０】
この場合も、細い帯状の部分２５’の面積の、太い帯（短冊）状の部分２４’の部分の面積に対する比は、上述のように、太い帯状のカーボン繊維織布の部分２４’の面積ＳＣｌのガス拡散層の全面積Ｓに対する比ＳＣｌ／Ｓが、０．５〜０．９となるように設定すればよい。この範囲が満たされると、耐フラッディング性が高くなり、高加湿ガスを用いる燃料電池の作動に適し、好ましい。なお、この場合の部分２５’と部分２４’の厚さも同じであればよい。
【００３１】
そして、図５は、図４に示す本発明に係るガス拡散層を用いた電解質膜電極接合体（ＭＥＡ）の概略縦断面図である。図５に示すように、水素イオン伝導性の高分子電解質膜２３’の両側には触媒層２２’が設けられており、触媒層２２’に面してガス拡散層２１’が配置されている。ガス拡散層２１’が触媒層２２’に面する部分には撥水層２１ａ’が設けられている。そして、ガス拡散層２１’は、カーボン繊維不織布の部分２５’とカーボン繊維織布の部分２４’を有する。
【００３２】
本発明においてはガス拡散層の構成に特徴を有するため、これを用いる高分子電解質型燃料電池のその他の構成要素については、従来公知のものを用いることができる。
以下に、図面を参照しながら実施例を用いて本発明を詳細に説明するが、本発明はこれらのみに限定されるものではない。
【００３３】
【実施例】
《実験例１》
導電性カーボン粒子であるケッチェンブラックＥＣに、平均粒径約３０Åの白金粒子を担持させた触媒担持粒子（田中貴金属（株）製のＴＥＣ１０Ｅ５０Ｅ、白金量５０重量％）を酸化剤電極（カソード）側に用いた。この触媒担持粒子を、高分子電解質分散液に、高分子電解質とカーボンとの重量比が１：１となるように分散させ、スラリーを得た。
【００３４】
ここで、高分子電解質分散液としては１０重量％濃度のパーフルオロカーボンスルホン酸（米国デュポン社製のＳＥ１００７２）を用いた。上記スラリーを、厚さ５０μｍのポリプロピレンシートに白金重量が０．５０ｍｇ／ｃｍ２となるようバーコーターで塗布し、室温で乾燥し、カソード側の触媒層を形成した。
【００３５】
一方、ケッチェンブラックＥＣに、白金とルテニウムの合金を担持させた触媒担持粒子（田中貴金属（株）製のＴＥＣ６１Ｅ５４、白金量３０ｗｔ％、ルテニウム量２４ｗｔ％）を燃料電極（アノード）側の触媒担持粒子として用いた。この触媒担持粒子を、高分子電解質分散液に、高分子電解質とカーボンとの重量比が１：１．２となるように分散させ、スラリーを得た。
【００３６】
ここで、高分子電解質分散液としては、１０重量％濃度のパーフルオロカーボンスルホン酸（デュポン社製のＳＥ１００７２）を用いた。上記スラリーを、厚さ５０μｍのポリプロピレンシートに白金重量が０．３５ｍｇ／ｃｍ２となるようバーコーターで塗布し、室温で乾燥し、アノード側の触媒層を形成した。
【００３７】
次に、上述のように塗布後のプロピレンシートを打ち抜き型で所定の電極サイズ（１２０ｍｍ角）に切断し、切断後のプロピレンシートを、水素イオン電導性高分子電解質膜（米国ゴア社製のＧｏｒｅ  ｓｅｌｅｃｔ膜）のそれぞれの面に、１３０℃および２０ｋｇ／ｃｍ２の条件で圧接し、カソード側の触媒層とアノード側の触媒層をポリプロピレンシートから高分子電解質膜に熱転写した。
【００３８】
一方、ガス拡散層を形成するために、厚さ４５０ｍのカーボン繊維織布と厚さ３６０μｍのカーボン繊維不織布（東レ（株）製のＴＧＰ−Ｈ−１２０）とを、フッ素樹脂含有の水性ディスパージョン（ダイキン工業（株）製のネオフロンＮＤ１）に含浸した。その後、前記カーボン繊維織布およびカーボン繊維不織布を乾燥し、４００℃および３０分間の条件で加熱することにより撥水性を与えた。
【００３９】
さらに、前記カーボン繊維織布およびカーボン繊維不織布のそれぞれの一方の面に、ポリテオラフルオロエチレン（ＰＴＦＥ）微粉末の分散液に導電性カーボン粉末を混合して得られたインクを、スクリーン印刷法を用いて塗布し、撥水層を形成した。このとき、撥水層の一部を、ガス拡散層の中に埋め込んだ。撥水層形成後のカーボン繊維織布およびカーボン繊維不織布の厚みはそれぞれ表１に示した。このときのカーボン繊維織布の厚み（ＴＣｌ）およびカーボン繊維不織布の厚み（ＴＰ）の関係はＴＰ／ＴＣｌ＝０．８２であった。
【００４０】
【表１】
2004273241.tif 000002
【００４１】
次に、図２に示すように、前記カーボン繊維不織布は格子状に打ち抜き、前記カーボン繊維織布を格子に組み合わさる窓状に打ち抜いた。窓の一辺の長さ（窓辺）ａおよび格子の幅（枠幅）ｂを表２に示した。そして、両者を組み合わすことによって、本発明に係るガス拡散層を作製した。
【００４２】
【表２】
2004273241.tif 000003
【００４３】
上述のようにして得られたガス拡散層を所定のサイズに打ち抜き、両面に触媒層を備えた高分子電解質膜を２枚のガス拡散層で挟持した。得られた積層体の構成は図３の概略縦断面図に示したとおりであった。そして、ガス拡散層を構成する不織布部分の外周部には、シリコンゴム／ポリエチレンテレフタレート／シリコンゴムの３層積層構造を有する複合材料で構成されたガスケットを位置合わせし、１３０℃および１０ｋｇｆ／ｃｍ２の条件で１０分間熱圧着して電解質膜電極接合体（ＭＥＡ）を得た。このＭＥＡを用いて構成した単電池を電池Ａとした。
【００４４】
ガス拡散層をカーボン繊維織布のみを用いて構成した以外は、実施例１と同様にして単電池を作製した。この単電池を電池Ｂとした。
また、ガス拡散層をカーボン繊維不織布のみを用いて構成した以外は、実施例１と同様にして単電池を作製した。この単電池を電池Ｃとした。
【００４５】
［評価］
電池Ａ〜Ｃについて放電試験を行った。電池運転条件については、アノード側に水素を流し、カソード側に空気を流し、電池温度は７０℃に保持した。加湿条件としては、水素ガスが７０℃の露点を有するように設定し、空気が７０℃の露点を有するように設定した。燃料利用率８０％および酸素利用率４０％で、電流密度を変化させたときの電圧変化（ＩＶ曲線）および電流密度０．２Ａ／ｃｍ２での電圧の経時的変化を測定した。
【００４６】
まず、ＩＶ曲線を図６に示した。電流密度０Ａ／ｃｍ２での開回路電圧を比較すると、電池Ｃ＞電池Ａ＞＞電池Ｂであることがわかる。これは、カーボン繊維織布のみで構成されるガス拡散層では、カーボン繊維織布の面内において織りに起因して生じる粗密分布が存在し、織りが重なっている密な部分が触媒層に接する部分には局所圧力がかかり、高分子電解質膜にダメージを与えていたためであると考えられた。
【００４７】
このように局所圧力が生じている部分では、電気的な微小短絡が生じ、また高分子電解質膜が極端に薄層化しているため、対極へのガスリークが大きくなり、開回路電圧が低下した。また、電流密度が０．１〜０．８Ａ／ｃｍ２の範囲において、電池電圧は、電池Ｂ＞電池Ａ＞＞電池Ｃとなった。これは、カーボン繊維不織布のみで構成されるガス拡散層は、ガス拡散性および電極中の余剰な水分を電池外への排出性が低く、電池電圧が低下したためであった。
【００４８】
次に、電流密度０．２Ａ／ｃｍ２での経時的電圧変化を図７に示した。本発明の実施例に係る電池Ａは、初期電圧に対して１００００時間で約７ｍＶ低下という非常に低い劣化率を示し、長期の連続運転において優れた性能を示した。これに比較して、電池Ｃの電圧は急激に低下し、５０００時間後には０．４Ｖまで低下した。電池Ｃではガス拡散性および排水性に劣るカーボン繊維不織布をガス拡散層に用いているため、ガス拡散層からフラッディングが進行し、急激に電圧が低下したと考えられた。
【００４９】
また、電池Ｂの電圧は、徐々にではあるが低下しており、初期電圧に対して１００００時間で約５０ｍＶ低下した。電池Ｂはカーボン繊維織布をガス拡散層に用いたため、ガス拡散性および排水性に優れ初期電圧は非常に高いが、初期より発生している微小短絡および対極へのガスリークにより、経時的に高分子電解質膜が劣化したと考えられた。
【００５０】
以上のように、本実施例に基づくガス拡散層を用いて燃料電池を構成すると、初期電圧が高く、経時的な電圧低下が非常に小さい優れた燃料電池を実現することができる。
【００５１】
《実験例２》
実施例１と同様にして撥水化処理を施しかつ撥水層を設けたカーボン繊維織布およびカーボン繊維不織布を用い、図２に示す構造を有する本発明に係るガス拡散層を作製した。ここで、カーボン繊維不織布およびカーボン繊維織布の厚み、ＴＰ／ＴＣｌ、カーボン繊維不織布からなる部分２５の幅ｂおよびカーボン繊維織布からなる部分２４の幅ａ、ならびにＳＣｌ／Ｓを表３および４に示すように設定した。
【００５２】
【表３】
2004273241.tif 000004
【００５３】
【表４】
2004273241.tif 000005
【００５４】
電池の放電試験を行った。電池運転条件は、アノード側に水素を、カソード側に空気を流し、電池温度は７０℃に保持した。加湿条件は、水素ガスは７０℃の露点に、空気は７０℃の露点に設定した。燃料利用率８０％、酸素利用率４０％、電流密度０．２Ａ／ｃｍ２での経時的電圧変化を測定した。
各組合せによる電池の初期電圧および１００００時間後の電圧をそれぞれ表５に示した。
【００５５】
【表５】
2004273241.tif 000006
【００５６】
組み合わせるガス拡散層の厚みの比率（ＴＰ／ＴＣｌ）が小さくなるとカーボン繊維織布への圧力分布が大きくなるため、格子状のカーボン繊維不織布の部分のスペーサーとしての効果が減少するため、微小短絡および対極へのガスリークが起こり、耐久性が低下した。またＴＰ／ＴＣｌが大きすぎると、カーボン繊維織布への圧力分布が小さくなり、電池抵抗が増大し電池電圧が低下した。
【００５７】
次に、組み合わせるガス拡散層の全面積に占めるカーボン繊維織布の比率（ＳＣｌ／Ｓ）が小さくなりすぎるとガス拡散層全体としてフラッディング傾向が大きくなり劣化率が増大した。またＳＣｌ／Ｓが大きくなりすぎるとカーボン繊維織布への圧力分布が大きくなるため、格子状カーボン繊維不織布のスペーサーとしての効果が減少するため、微小短絡および対極へのガスリークが起こり、耐久性が低下した。
【００５８】
以上より、本発明において、組み合わせるガス拡散層の厚みの比率（ＴＰ／ＴＣｌ）は０．７以上０．９以下が好ましく、面積の比率（ＳＣｌ／Ｓ）は０．５以上０．９以下が好ましい。
【００５９】
《実験例３》
実施例１と同様にして撥水化処理を施しかつ撥水層を設けたカーボン繊維織布およびカーボン繊維不織布を用い、図４に示す構造を有する本発明に係るガス拡散層を作製した。ここで、カーボン繊維不織布およびカーボン繊維織布の厚み、ＴＰ／ＴＣｌ、カーボン繊維不織布からなる部分２５の幅ｂ’およびカーボン繊維織布からなる部分２４の幅ａ’、ならびにＳＣｌ／Ｓを表６および７に示すように設定した。なお、得られた積層体の構成は図５の概略縦断面図に示したとおりであった。
【００６０】
【表６】
2004273241.tif 000007
【００６１】
【表７】
2004273241.tif 000008
【００６２】
電池の放電試験を行った。電池運転条件は、アノード側に水素を、カソード側に空気を流し、電池温度は７０℃に保持した。加湿条件は、水素ガスは７０℃の露点に、空気は７０℃の露点に設定した。燃料利用率８０％、酸素利用率４０％、電流密度０．２Ａ／ｃｍ２での経時的電圧変化を測定した。
各組合せによる電池の初期電圧および１００００時間後の電圧をそれぞれ表８に示した。
【００６３】
【表８】
2004273241.tif 000009
【００６４】
表８からわかるように、ほぼ実験例２と同様の結果が示された。これよりガス拡散層が、ＴＰ／ＴＣｌが０．７以上０．９以下であり、さらにＳＣｌ／Ｓが０．５以上０．９以下であれば組合せのレイアウトにかかわらず同様の効果が得られる。
【００６５】
【発明の効果】
以上のように、本発明により、本発明は上記従来技術の課題を解決する高加湿作動にも優れ、水素イオン電導性高分子電解質膜にダメージが少なく耐久性にも優れたガス拡散層および上記ガス拡散層からなる高分子電解質型燃料電池を提供するものである。
【図面の簡単な説明】
【図１】高分子電解質型燃料電池の一般的な構成を示す概略縦断面図である。
【図２】本発明に係るガス拡散層の一実施の形態を示す上面図である。
【図３】図２に示す本発明に係るガス拡散層を用いた電解質膜電極接合体（ＭＥＡ）の概略縦断面図である。
【図４】本発明に係るガス拡散層の別の実施の形態を示す上面図である。
【図５】図４に示す本発明に係るガス拡散層を用いた電解質膜電極接合体（ＭＥＡ）の概略縦断面図である。
【図６】本発明の実施例において得られたＩＶ曲線である。
【図７】本発明の実施例において得られた電圧の経時的変化を示す図である。
【符号の説明】
１      高分子電解質膜
２      触媒層
３      ガス拡散層
４      電極
５      電解質膜電極接合体（ＭＥＡ）
６      ガス流路
７      セパレータ
２１    ガス拡散層
２１ａ  撥水層
２２    触媒層
２３    高分子電解質膜
２４    カーボン繊維織布
２５    カーボン繊維不織布
【図１】
2004273241.tif 000010
【図２】
2004273241.tif 000011
【図３】
2004273241.tif 000012
【図４】
2004273241.tif 000013
【図５】
2004273241.tif 000014
【図６】
2004273241.tif 000015
【図７】
2004273241.tif 000016